ПОКРЫТИЕ СУБСТРАТА, СОДЕРЖАЩЕЕ КОМПЛЕКС ИОННОГО ФТОРПОЛИМЕРА И ПОВЕРХНОСТНО ЗАРЯЖЕННЫЕ НАНОЧАСТИЦЫ

1. Изделие, включающее непроводящий субстрат и покрытие на нем, содержащее комплекс ионного фторполимера и противоионного агента, включающего поверхностно заряженные наночастицы.
2. Изделие по п.1, где поверхностно заряженными наночастицами являются наночастицы истинно проводящего полимера.
3. Изделие по п.1 или 2, где от 0,1 до 99% ионных групп ионного фторполимера уравновешено противоионным зарядом противоионного агента.
4. Изделие по п.1, где ионный фторполимер включает анионные группы.
5. Изделие по п.4, где анионные группы выбирают из карбоксильной, фосфорной, сульфоновой групп и их смесей.
6. Изделие по п.1, где соотношение F/H ионного фторполимера больше или равно 1.
3
11
7. Изделие по п.1, где покрытое изделие обладает проводимостью в диапазоне от 10 до 10 Ом/квадрат.
8. Изделие по п.1, где эквивалентная масса ионного фторполимера находится в диапазоне от 500 до 2,000 моль/г.
9. Изделие по п.1, где субстрат является полимерным субстратом.
10. Изделие по п.9, где субстратом является фторполимер.
11. Изделие по п.10, где субстратом является политетрафторэтилен (ПТФЭ).
12. Изделие по п.1, где субстрат является пористым.
13. Изделие по п.1, где покрытие присутствует на поверхности субстрата в виде монолитного слоя.
14. Изделие по п.13, где толщина покрытия, присутствующего в виде монолитного слоя на поверхности субстрата, находится в диапазоне от 0,05 до 25 мкм.
15. Изделие по любому из пп.12-14, где покрытие присутствует на внутренней и внешней поверхности пор.
16. Изделие по п.15, где толщина покрытия, присутствующего на внутренней и внешней поверхности пор, превышает 50 нм.
17. Изделие по п.15, где поры субстрата не полностью заполнены покрытием.
18. Изделие по п.12, где покрытый субстрат является воздухопроницаемым (число Герлея<100 с).
19. Изделие по п.18, где покрытый субстрат характеризуется краевым углом смачивания водой, составляющим 90° или выше.
20. Изделие по п.1, где противоионный агент дополнительно включает ионы, обладающие противомикробной активностью.
21. Способ получения покрытия на непроводящем субстрате, включающий стадии:
а) получения смеси ионного фторполимера или его предшественника и поверхностно заряженных наночастиц или их предшественника;
б) нанесение смеси, полученной на стадии а), на субстрат.
22. Применение комплекса ионного фторполимера и противоионного агента, включающего поверхностно заряженные наночастицы, для получения покрытия на непроводящем субстрате.
23. Применение покрытия, включающего ионный фторполимер и противоионный агент, содержащий поверхностно заряженные наночастицы, для повышения олеофобности, воздухопроницаемости, антистатических свойств, огнеупорности, противомикробных свойств субстрата и/или их сочетаний.
24. Применение изделия по любому из пп.1-20 для производства облицовки, текстильных материалов, слоистых материалов, фильтрующих элементов, элементов вентиляции, сенсоров, диагностических устройств, защитных корпусов или элементов для разделения.